リチウムを含有する混合酸化物粉末の製造方法において、a少なくとも1種のリチウム化合物と、1種以上の混合酸化物成分の少なくとも1種の金属化合物とをそれぞれ必要な化学量論比で含有する溶液の流を、噴霧ガスを用いて噴霧して、100μm未満の平均液滴サイズを有するエアロゾルにし、b前記エアロゾルを反応空間中で、燃料ガスと空気の混合物から得られる火炎を用いて反応させ、その際、酸素の全体量は少なくとも前記燃料ガス及び前記金属化合物の完全な反応のために十分であり、c前記反応流を冷却し、及びd引き続き、前記固体生成物を前記反応流から分離することを特徴とする、リチウムを含有する混合酸化物粉末の製造方法。前記固体生成物を前記反応流から分離後に500~1200°Cの温度で2~36時間の期間にわたり熱処理することを特徴とする、請求項1記載の方法。前記燃料ガスを複数箇所で前記火炎中に供給することを特徴とする、請求項1又は2記載の方法。使用された空気からの存在する酸素/前記燃料ガスの燃焼のために必要な酸素の比率として定義されるラムダ値は、1.8~4.0であることを特徴とする、請求項1から3までのいずれか1項記載の方法。前記溶液中のリチウム化合物及び金属化合物の濃度の合計は少なくとも10質量であることを特徴とする、請求項1から4までのいずれか1項記載の方法。前記溶液の質量流量/噴霧ガスの体積流量の比率は、溶液g/噴霧ガスNm3で示して、少なくとも500であることを特徴とする、請求項1から5までのいずれか1項記載の方法。金属化合物、空気、燃料ガス及び噴霧空気の量を、0.001≦混合酸化物kg/ガスNm3≦0.05が通用するように選択し、その際、ガスは、空気、燃料ガス及び噴霧空気の体積流量の合計を示すことを特徴とする、請求項1から6までのいずれか1項記載の方法。前記反応空間中への前記エアロゾルの平均噴出速度は少なくとも50ms1であり、かつ前記反応空間中での前記反応混合物の平均速度は0.1ms1~10ms1であることを特徴とする、請求項1から7までのいずれか項記載の方法。無機金属化合物及び/又は有機金属化合物を使用することを特徴とする、請求項1から8までのいずれか1項記載の方法。前記溶剤は、水、C5~C20-アルカン、C1~C15-アルカンカルボン酸及び/又はC1~C15-アルカノールからなる群から選択されることを特徴とする、請求項1から9までのいずれか1項記載の方法。リチウム化合物として硝酸リチウム又はカルボン酸リチウムを使用することを特徴とする、請求項1から10までのいずれか1項記載の方法。Ag、Al、B、Ca、Cd、Co、Cr、Cu、Fe、Ga、Ge、In、Mg、Mn、Mo、Nb、Ni、Pd、Rh、Ru、Sc、Sn、Ti、V、Y及びZnの化合物の群から選択される1種以上の金属化合物をそれぞれ使用することを特徴とする、請求項1から11までのいずれか1項記載の方法。金属化合物として、Ni及びCoの化合物の1種以上をそれぞれ使用することを特徴とする、請求項1から12までのいずれか1項記載の方法。金属化合物として、Ni、Co及びMnの化合物の1種以上をそれぞれ使用することを特徴とする、請求項1から13までのいずれか1項記載の方法。請求項1から14までのいずれか1項記載の方法により製造された混合酸化物の、二次電池の成分としての使用。